(57)【特許請求の範囲】
【請求項１】
Ｆｅ2+イオン源を提供する第一の電解液と第一の半セル内に配置される電極とを含む第一の半セルと、
Ｆｅ2+及びＦｅ3+イオン源を提供する第二の電解液と第二の半セル内に配置される電極とを含む第二の半セルと、
前記第一の半セル及び第二の半セル間の分離器と、
前記第一の半セルへ及び前記第一の半セルから前記第一の電解液を循環させるための、前記第一の半セルの外側に位置する第一の貯蔵タンクと、
前記第二の半セルへ及び前記第二の半セルから前記第二の電解液を循環させるための、前記第二の半セルの外側に位置する第二の貯蔵タンクと、を備える鉄流酸化還元セルであって、
前記第一及び第二の半セルは、鉄流酸化還元セルの充電及び放電をするために酸化還元反応を実施し、
（ａ）第二の電解液はＦｅ3+安定化剤を含み、又は（ｂ）第一の電解液は水素放出抑制剤を含み、かつ、第二の電解液はＦｅ3+安定化剤を含む、
前記第一の半セルにおける電極は、電気伝導性粒子、鉄粒子、鉄被膜粒子、又はそれらの組合せを備えるスラリーにより構成される、
鉄流酸化還元セル。
【請求項２】
前記Ｆｅ3+安定化剤は、シアン化合物、スクロース、グリセロール、エチレングリコール、ジメチルスルホキシド、アセテート、オキサレート、シトラート、アセチルアセトネート、フッ化物、アミノ酸、タルトレート、リンゴ酸、マロン酸、コハク酸、又はそれら２種以上の組み合わせで構成されるグループから選択される、
請求項１に記載の鉄流酸化還元セル。
【請求項３】
前記Ｆｅ3+安定化剤は、グルタミン酸、グリシン又はそれらの組合せで構成されるグループから選択されるアミノ酸である、
請求項２に記載の鉄流酸化還元セル。
【請求項４】
前記Ｆｅ3+安定化剤の濃度は０．０１Ｍから１０Ｍである、
請求項１から３のいずれか１項に記載の鉄流酸化還元セル。
【請求項５】
前記Ｆｅ3+安定化剤の濃度は０．１Ｍから５Ｍである、
請求項１から３のいずれか１項に記載の鉄流酸化還元セル。
【請求項６】
前記Ｆｅ3+安定化剤の濃度は１Ｍから５Ｍである、
請求項１から３のいずれか１項に記載の鉄流酸化還元セル。
【請求項７】
前記水素放出抑制剤は、ホウ酸、重金属又はその組み合わせで構成されるグループから選択される、
請求項１から６いずれか１項に記載の鉄流酸化還元セル。
【請求項８】
前記水素放出抑制剤は、Ｐｂ、Ｂｉ、Ｍｎ、Ｗ、Ｃｄ、Ａｓ、Ｓｂ、Ｓｎ又はそれら２以上の元素の組み合わせで構成されるグループから選択される、
請求項１から７いずれか１項に記載の鉄流酸化還元セル。
【請求項９】
前記水素放出抑制剤は、０．１Ｍから５Ｍの濃度のホウ酸である、
請求項１から８いずれか１項に記載の鉄流酸化還元セル。
【請求項１０】
前記水素放出抑制剤は、０．０００１Ｍから０．１Ｍの濃度の重金属である、
請求項１から９いずれか１項に記載の鉄流酸化還元セル。
【請求項１１】
前記第一の電解液は陽極液であり、
前記陽極液のｐＨ値は１から６である、
請求項１から１０いずれか１項に記載の鉄流酸化還元セル。
【請求項１２】
前記第一の電解液は陽極液であり、
前記陽極液のｐＨ値は１から１．８である、
請求項１から１１のいずれか１項に記載の鉄流酸化還元セル。
【請求項１３】
前記第一の電解液は陽極液であり、
前記第二の電解液は陰極液であり、
前記陰極液はＦｅ3+安定化剤を含み、かつ、前記陽極液のｐＨ値は２を上回る、
請求項１から１２いずれか１項に記載の鉄流酸化還元セル。
【請求項１４】
前記電気伝導性粒子はグラファイト粒子から選定される、
請求項１から１３のいずれか１項に記載の鉄流酸化還元セル。
【請求項１５】
前記第一の半セルの電極は、グラファイト、銅、チタニウム、又はそれら２種以上の組合せから選定される鉄被膜粒子を含む、
請求項１４に記載の鉄流酸化還元セル。
【請求項１６】
前記電気伝導性粒子は１ミクロンから１５００ミクロンの粒子径を有する、
請求項１４又は１５に記載の鉄流酸化還元セル。
【請求項１７】
１：１から１０：１のエネルギー対電力率を有する、
請求項１から１６のいずれか１項に記載の鉄流酸化還元セル。
【請求項１８】
１：１から５：１のエネルギー対電力率を有する、
請求項１から１６のいずれか１項に記載の鉄流酸化還元セル。
【請求項１９】
１：１から３：１のエネルギー対電力率を有する、
請求項１から１６のいずれか１項に記載の鉄流酸化還元セル。
【請求項２０】
１５０ｍＡｈ／ｃｍ2から４００ｍＡｈ／ｃｍ2のメッキ容量を有する、
請求項１から１７のいずれか１項に記載の鉄流酸化還元セル。
【請求項２１】
１５０ｍＡｈ／ｃｍ2から２００ｍＡｈ／ｃｍ2のメッキ容量を有する、
請求項１から１７のいずれか１項に記載の鉄流酸化還元セル。
【請求項２２】
６０％から９９％のメッキ効率を有する、
請求項１から２１のいずれか１項に記載の鉄流酸化還元セル。
【請求項２３】
４０％から８５％のワット時効率を有する、
請求項１から２２のいずれか１項に記載の鉄流酸化還元セル。
【請求項２４】
セルの稼働中での電解液の温度は２０°Ｃから８０°Ｃである、
請求項２０から２３のいずれか１項に記載の鉄流酸化還元セル。
【請求項２５】
請求項１から２４のいずれか１項に記載の鉄流酸化還元セルを１つ以上備えるバッテリ。
【請求項２６】
前記スラリーは、前記第一の半セル内で電気伝導性を維持するのに充分な粒子の容積を備える、
請求項１から２４のいずれか１項に記載の鉄流酸化還元セル又は請求項２５に記載のバッテリ。
【請求項２７】
前記電気伝導性粒子は、１０００ミクロン以下の粒子径を有する、
請求項１から２４のいずれか１項に記載の鉄流酸化還元セル又は請求項２５に記載のバッテリ。
【請求項２８】
前記電気伝導性粒子は、１００ミクロンの標準粒子径を有する、
請求項１から２４のいずれか１項に記載の鉄流酸化還元セル又は請求項２５に記載のバッテリ。
【発明の詳細な説明】
【技術分野】
【０００１】
関連出願の相互参照
本出願は、２０１１年６月１日に出願された" IRON BASED FLOW BATTERIES "と題する米国仮特許出願第６１／４９１，９７３号の権利を主張するものであり、当該出願に記載の全ての内容を援用する。
【背景技術】
【０００２】
酸化還元（ｒｅｄｏｘ）流動電池（レドックス・フロー電池）は化学的形態で電気エネルギーを貯蔵し、続いて、自発的逆酸化還元反応を介し、電気的形態にて貯蔵エネルギーを分配する。酸化還元流動バッテリは電気化学的貯蔵装置であり、その内部では一以上の溶解電気活性化学種を含有する電解液が反応セル内を貫流し、この反応セルでは化学エネルギーが電気エネルギーに変換される。逆に、放出電解液は反応セル内を貫流し得るもので、これにより電気エネルギーは化学エネルギーに変換される。流動バッテリで使用される電解液は一般的にイオン化した金属塩溶液から構成されており、金属塩溶液は、大型の外部タンクに貯蔵され、印加された充電／放電電流に従ってセルそれぞれの側を介して汲み上げられる。外部に貯蔵された電解液は、汲み上げ方式、重力供給方式又はその他すべてのシステム内流体貫動方式によりバッテリシステム内を流れることができる。流動バッテリでの反応は可逆的であり、電解液は、電気反応性材料を交換することなく再充電され得る。従って、酸化還元流動バッテリ（レドックス・フロー電池）のエネルギー容量は、総電解液容積、例えば、貯蔵タンクのサイズに関連している。全出力での酸化還元流動バッテリの放電時間は、また電解液容積に依存しており、数分から数日間まで変動する。
【０００３】
エネルギーの電気化学変換を行う最少ユニットは、流動バッテリ、燃料電池又は二次電池であろうと、一般的に"セル"と呼ばれる。電気的に直列又は並列に結合されたこのような多数のセルを一体化し高電流又は高電圧若しくはその双方を得る装置は、一般的に"バッテリ"と呼ばれる。ここで用いるように、 "バッテリ"は、単一の電気化学セル又は電気的に結合された複数のセルに言及してもよい。伝統的な各バッテリのように、各セルは流動バッテリシステムにおいて共に"積み上げ"得るもので、それにより所望の電力出力を達成している。そのため、"セル"と"バッテリ"とはここでは相互交換的に使用可能である。
【０００４】
電解液は外部に貯蔵されるため、流動バッテリで蓄電され得るエネルギー量は化学物質の溶解度とタンクのサイズでほとんど決定される。タンクのサイズと貯蔵容量は容易に測量することができる。真流動バッテリは全ての化学種を有し、該化学種はバッテリ内を貫流し外部タンクに貯蔵されるもので、そのためエネルギーと体積容量は独立に測定可能となる。バナジウム酸化還元流動バッテリは、真流動バッテリの例であり、近年多大な注目を受けている。ハイブリッド型流動バッテリ（ハイブリッドフロー電池）では、各化学状態のうち少なくとも一つの状態が、金属メッキを施す手段で得られるような堆積物内に存在する。ハイブリッドフロー電池の一つの例として、亜鉛金属メッキが施される亜鉛臭素電池が挙げられる。これらのシステムでは、電力容量とエネルギー容量が結合され、メッキ密度はエネルギー／電力容量率に影響を与える。
【０００５】
酸化還元流動バッテリは、電気エネルギーの蓄積を必要とする多数の技術で実用可能である。例えば、酸化還元流動バッテリは、（廉価に生産できる）夜間時の電気を蓄電し、続いて電気生産がより高価となる又は電気需要が電力の生産能力を超えるときなどの需要ピーク中に電力を供給するために利用可能である。また、そのような電池は、グリーンエネルギー、すなわち風力、太陽熱、風力又は非従来型エネルギー源等の再生可能エネルギー源から生成されるエネルギーの蓄積に利用可能である。
【０００６】
電気で稼働する数多くの装置はその電力供給源の突然の除去により悪影響を受ける。酸化還元流動バッテリは、より高価なバックアップ発電器に替えて無停電電源として利用できる。電力遮断の影響又は突然の停電の影響を緩和する組み込み型バックアップ電源を有する装置を構築するために、電力貯蔵の効率的な方法が活用できる。電力貯蔵装置はまた、発電所での故障の影響を軽減することが可能である。
【０００７】
無停電電源が重要となるその他の状況として、限定されるわけではないが、病院などのように無停電電源が死活問題となる施設が含まれる。そのようなバッテリはまた、開発途上国での無停電電源を提供するのに利用可能であり、それら開発途上国の多くは信頼に足る電源を持ち合わせておらず、結果的に電源可用性は断続的なものとなっている。レドックス・フロー電池の他の可能な利用対象として電気自動車がある。電気自動車は電解液を交換することで急速"再充電"が可能である。電解液は車両とは分離して再充電し再利用可能である。
【発明の概要】
【発明が解決しようとする課題】
【０００８】
本発明は鉄基流動バッテリを提供する。本発明の態様に係る鉄流動バッテリは、充分に高いセル電圧と秀逸なクーロン効率とボルタ効率を発揮する電源を提供できる。鉄流動バッテリはまた、バナジウム基レドックス・フロー電池のような従来技術を基礎としたレドックス・フロー電池又は亜鉛基流動バッテリのようなハイブリッド型流動バッテリよりはるかに廉価なバッテリ及びそのシステムを提供する。
【課題を解決するための手段】
【０００９】
一の態様に於いて、本発明は鉄以外の反応成分（無効成分）が実質的に無い鉄基流動バッテリを提供する。
【００１０】
一の態様に於いて、本発明は鉄基流動バッテリを提供するものであって、該鉄基流動バッテリは、Ｆｅ2+イオン源を提供する第一の電解液と第一の半セル内に配置される電極とを含む第一の半セルと、Ｆｅ2+イオンとＦｅ3+イオン源を提供する第二の電解液と第二の半セル内に配置される電極とを含む第二の半セルと、前記第一の半セル及び第二の半セル間の分離器と、第一の半セルへ及び第一の半セルから第一の電解液を循環させるための、前記第一の半セルの外側に位置する第一の貯蔵タンクと、第二の半セルへ及び第二の半セルから第二の電解液を循環させるための、前記第二の半セルの外側に位置する第二の貯蔵タンクと、を備え、バッテリの充電及び放電をするために前記各半セルは酸化還元反応を実施し、第一の電解液は水素放出抑制剤を含む。
【００１１】
他の態様において、本発明は鉄基流動バッテリを提供するものであって、該鉄基流動バッテリは、Ｆｅ2+イオン源を提供する第一の電解液と第一の半セル内に配置される電極とを含む第一の半セルと、Ｆｅ2+及びＦｅ3+イオン源を提供する第二の電解液と第二の半セル内に配置される電極とを含む第二の半セルと、前記第一の半セル及び第二の半セル間の分離器と、第一の半セルへ及び第一の半セルから第一の電解液を循環させるための、前記第一の半セルの外側に位置する第一の貯蔵タンクと、第二の半セルへ及び第二の半セルから第二の電解液を循環させるための、前記第二の半セルの外側に位置する第二の貯蔵タンクと、を備え、バッテリの充電及び放電をするために前記各半セルは酸化還元反応を実施し、第二の電解液はＦｅ3+安定剤を含む。
【００１２】
更なる他の態様において、本発明は鉄基流動バッテリを提供するものであって、該鉄基流動バッテリは、Ｆｅ2+イオン源を提供する第一の電解液と第一の半セル内に配置される電極とを含む第一の半セルと、Ｆｅ2+及びＦｅ3+イオン源を提供する第二の電解液と第二の半セル内に配置される電極とを含む第二の半セルと、前記第一の半セル及び第二の半セル間の分離器と、第一の半セルへ及び第一の半セルから第一の電解液を循環させるための、前記第一の半セルの外側に位置する第一の貯蔵タンクと、第二の半セルへ及び第二の半セルから第二の電解液を循環させるための、前記第二の半セルの外側に位置する第二の貯蔵タンクと、を備え、バッテリの充電及び放電をするために前記各半セルは酸化還元反応を実施し、第一の電解液は鉄メッキを施す伝導性粒子のスラリーを含む。
【００１３】
一の態様に於いて、Ｆｅ2+イオン源を提供する第一の電解液と第一の半セル内に配置される電極とを含む第一の半セルと、Ｆｅ2+及びＦｅ3+イオン源を提供する第二の電解液と第二の半セル内に配置される電極とを含む第二の半セルと、前記第一の半セル及び第二の半セル間の分離器と、第一の半セルへ及び第一の半セルから第一の電解液を循環させるための、前記第一の半セルの外側に位置する第一の貯蔵タンクと、第二の半セルへ及び第二の半セルから第二の電解液を循環させるための、前記第二の半セルの外側に位置する第二の貯蔵タンクと、を備え、バッテリの充電及び放電をするために前記各半セルは酸化還元反応を実施し、ここで、（ａ）第二の電解液はＦｅ3+安定化剤を含み、（ｂ）第一の電解液は水素放出抑制剤を含み、又は（ｃ）第一の電解液は水素放出抑制剤を含み、かつ、第二の電解液はＦｅ3+安定化剤を含む。
【００１４】
一の実施の形態では、鉄流酸化還元セルは、シアン化合物、スクロース、グリセロール、エチレングリコール、ジメチルスルホキシド、アセテート、オキサレート、シトラート、アセチルアセトネート、フッ化物、アミノ酸、タルトレート、リンゴ酸、マロン酸、コハク酸、又はそれら２種以上の組み合わせの中から選定されるＦｅ3+安定化剤を含む。
【００１５】
一の実施の形態では、Ｆｅ3+安定化剤はグルタミン酸、グリシン又はそれらの組合せから選定されるアミノ酸を含む。
【００１６】
一の実施の形態では、Ｆｅ3+安定化剤の濃度は、０．０１Ｍから１０Ｍ、０．１Ｍから５Ｍ、更に１Ｍから５Ｍである。
【００１７】
一の実施の形態では、鉄流酸化還元セルは、ホウ酸、重金属又は其の組み合わせから選定される水素放出抑制剤を含む。
【００１８】
一の実施の形態では、水素放出抑制剤は、Ｐｂ、Ｂｉ、Ｍｎ、Ｗ、Ｃｄ、Ａｓ、Ｓｂ、Ｓｎ又はそれら２種以上の組み合わせから選定される。
【００１９】
一の実施の形態では、酸化還元セルは、０．１Ｍから５Ｍの濃度のホウ酸を含む。
【００２０】
一の実施の形態では、酸化還元セルは、０．０００１Ｍから０．１Ｍの濃度の重金属を含む。
【００２１】
一の実施の形態では、陽極液のｐＨ値は１から６である。他の実施の形態では、陽極液のｐＨ値は１から１．８である。
【００２２】
一の実施の形態では、陰極液はＦｅ3+安定化剤を含み、陽極液のペーハー値は２を上回る。
【００２３】
一の実施の形態では、第一の半セルの電極は、電気伝導性粒子、鉄粒子、鉄被膜粒子、又はそれらの組合せを含むスラリーを含む。
【００２４】
一の実施の形態では、電気伝導性粒子はグラファイト粒子から選定される。
【００２５】
一の実施の形態では、第一の半セルの電極は、グラファイト、銅、チタニウム、又はそれら２種以上の組合せから選定される鉄被膜粒子を含む。一の実施の形態では、電気伝導性粒子は１ミクロンから１５００ミクロンの粒子径を有する。
【００２６】
一の実施の形態では、酸化還元セルは、１：１から１０：１、１：１から５：１、更に１：１から３：１のエネルギー対電力率を有する。
【００２７】
一の実施の形態では、酸化還元セルは、１５０ｍＡｈ／ｃｍ2から４００ｍＡｈ／ｃｍ2、更に１５０ｍＡｈ／ｃｍ2から２００ｍＡｈ／ｃｍ2のメッキ容量を有する。
【００２８】
一の実施の形態では、酸化還元セルは、６０％から９９％のメッキ効率を有する。
【００２９】
一の実施の形態では、酸化還元セルは、４０％から８５％のワット時効率を有する。
【００３０】
一の実施の形態では、セルの稼働中での電解液の温度は２０°Ｃから８０°Ｃである。
【００３１】
一の実施の形態では、酸化還元セルは、第一の半セルへ及び第一の半セルから第一の電解液を循環させるための、前記第一の半セルの外側に位置する第一の貯蔵タンクと、第二の半セルへ及び第二の半セルから第二の電解液を循環させるための、前記第二の半セルの外側に位置する第二の貯蔵タンクとを含む。
【００３２】
他の実施の形態において、本発明は、前述の各段落に記載の特徴のうち１つ以上の特徴を有する酸化還元セルを１つ以上備えるバッテリを提供する。
【発明の効果】
【００３３】
本発明に係る鉄流動バッテリは、バナジウム基流動バッテリにおよそ相当する約１．２Ｖのセル電位を有することができ、また他の各流動バッテリと比較すると概して無毒性である。しかし、本鉄流動バッテリは、各バナジウム基流動バッテリよりもはるかに廉価である。本発明の各態様に係る流動バッテリの費用はバッテリについてはキロワットあたり約２５０ドルであり、電解液及び貯蔵器についてはキロワット時あたり３０ドルであり、約７５％以上の繰り返し貯蔵効率を提供し得る。
【図面の簡単な説明】
【００３４】
【図１】図１は、本発明の各実施の形態に適応する流動バッテリの概略図である。
【図２】図２は、ホウ酸を有するまたは有しない塩化第二鉄溶液からの鉄メッキ効率を示すグラフである。
【図３】図３は、グリセロールを有する又は有しない白金電極でのＦｅ2+/3+酸化／還元についての周期的なボルタンモグラムである。
【図４】図４は異なる電極液温度での、グリセロールを有する白金電極でのＦｅ2+/3+酸化・還元に対する周期ボルタンモグラムを示す図である。
【図５−１５】図５−１５はそれぞれ、各種Ｆｅ3+安定化剤を含有する電解液に対する白金電極でのＦｅ2+/3+酸化／還元に対する周期ボルタンモグラムを示す図である。
【図１６】図１６は、回転ディスク電極試験下で得られた、各種電解液に対する偏極カーブを示す図である。
【図１７】図１７は、グラファイト粒子を用いるスラリー電極を利用する各セルについてのセル電力対電流密度を示すグラフである。
【発明を実施するための形態】
【００３５】
図１は、本発明の態様に関連する使用に好適な鉄基流動電池システム１００の実施の形態を示す。流動電池１００は、分離器１０６で分離された２個の半セル１０２と１０４とを含む。半セル１０２と半セル１０４とは個別に電極１０８と電極１１０とを含み、これら電極は電解液と接触しており、これにより電極の一方の表面で陽極反応が起き、他方の電極の表面で陰極反応が起きる。電解液は、酸化反応と還元反応が起きるのにつれて、半セル１０２と１０４のそれぞれで流れる。図１では、陰極反応が半セル１０２内の電極１０８（ここでは、正の電極又は陰極と称する）で起きており、陽極反応が半セル１０４内の電極１１０（ここでは、負の電極又は陽極と称する）で起きている。
【００３６】
半セル１０２と１０４内の電解液は、システム内を通って、貯蔵タンク１１２と貯蔵タンク１１４のそれぞれに流入し、新規電解液／再生電解液は各タンクから各電池に流入する。図１では、半セル１０２内の電解液は管１１６内を通って保持タンク１１２に流入し、タンク１１２内の電解液は管１１８内を通って半セル１０２に流入している。同様に、半セル１０４内の電解液は管１２０を通って保持タンク１１４に流入することができ、タンク１１４からの電解液は管１２２を通って半セル１０４に流入する。システムは、システム内の電解液の流れを所望するように補助又は制御するように構成することが出来るものであり、例えば、いかなる好適なポンプシステム又はバルブシステムを含んでもよい。図１に示す実施の形態では、システムはポンプ１２４とポンプ１２６とを含み、これにより電解液をタンク１１２とタンク１１４のそれぞれから汲み上げて各半セルに供給している。幾つかの実施の形態では、保持タンクは各セルを貫流した電解液を未だ貫流していない電解液から隔離できるタンクである。しかしながら、電解液を混在排出又は部分排出することも可能である。
【００３７】
電極１０８と電極１１０とは、負荷装置又は電源から電気エネルギーを供給する又は供給されるよう結合構成とすることができる。負荷装置に含まれるその他の監視・制御電子装置は、半セル１０２及び１０４での電解液の流れを制御することができる。複数のセル１００は、より高い電圧を達成するために電気的に直列結合（"積み上げ"）構成とすること、又はより高い電流を達成するために電気的に並列結合（"積み上げ"）構成とすることができる。
【００３８】
鉄流動バッテリでは、半セル反応は下記のようになる。
充電：
Fe2+ + 2e- → Fe0          負電極
2Fe2+ → 2Fe3+ + 2e        正電極
放電: 
Fe0 → Fe2+ + 2e              負電極
2Fe3+ + 2e- → 2Fe2+          正電極
充電中において半セル１０４の負電極１１０上に鉄板が突出（例えば、図１では鉄メッキ１２８）しており、放電時にＦｅ2+が放出される。
【００３９】
半セル１０２と１０４用の電解液は、各半セルでの反応実施に必要な好適なイオン源を提供するよう選定される。正電極での酸化還元反応に用いられる電解液は好適な塩溶液であって、該塩溶液は第一鉄（Ｆｅ2+）及び第二鉄（Ｆｅ3+）のイオン源を構成する。また、この電解液は、ここでは陰極液とも称する。負電極での反応に用いられる電解液はＦｅ2+イオン源を構成する。また、この電解液は、ここでは陽極液とも称する。電解液はいかなる好適な塩溶液であってよく、該塩溶液は、下記に限定されるわけではないが、塩化物塩、硫酸塩、硝酸塩又はそれら２種以上組み合わせを含む。一の実施の形態では、陰極液はＦｅＣｌ2とＦｅＣｌ3の溶液から成り、該溶液は他の鉄塩と比較して相対的に大きな電荷搬送容量を与える。Ｆｅ2+イオン（例えば、ＦｅＣｌ2）を与える塩の濃度は約０．０１Ｍから約５Ｍ、約０．０５Ｍから約２．５Ｍ、更には約０．１Ｍから約１Ｍでよく、またＦｅ3+イオン（例えば、ＦｅＣｌ3）を与える塩の濃度は約０．０１Ｍから約５Ｍ、約０．０５Ｍから約２．５Ｍ、更には約０．１Ｍから約１Ｍでよい。一の実施の形態では、ＦｅＣｌ2の濃度は約１．０Ｍであり、ＦｅＣｌ3の濃度は約１．０Ｍである。
【００４０】
一の実施の形態では、陽極液はＦｅＣｌ2溶液から成る。ＦｅＣｌ2の濃度は約０．０１Ｍから約５Ｍである。
【００４１】
一の実施の形態では、鉄流動バッテリは陽極液を含み、該陽極液は負電極での水素放出を削減する添加物を含有する。負電極（例えば、電極１１０）での水素放出はバッテリのクーロン効率を減少させ、このクーロン効率の減少はワット時効率を減少させる。加えて、また、水素放出は電解液のｐＨ（hydrogen ion exponent）を上昇させ、その結果、水酸化第二鉄として沈殿する第二鉄イオンを生じさせる。好適な水素放出抑制添加物は、ホウ酸に限定されるわけではなく、重金属を含み、そのような有機材料は界面活性剤や腐食防止剤として好適である。クーロン効率は、グラファイト基板上に鉄メッキを施し、続いて電流下降が１０μＡを下回るまで鉄を剥離することでその値を求めることができる。クーロン効率は、メッキ処理中に通過した電気量（クーロン）で除算した、剥離処理中に通過した電気量（クーロン）に等しい。
【００４２】
一の実施の形態では、負の半セルの電解液はホウ酸を含む。ホウ酸の濃度は、約０．１Ｍから約５Ｍ、約０．５Ｍから約２Ｍ、約０．７Ｍから約１．５Ｍであってよい。一の実施の形態では、ホウ酸の濃度は約１Ｍである。室温では、濃度１Ｍのホウ酸は溶解度限界の近傍値にある。高気温下では、更に高い濃度のホウ酸を用いてよい。好適な又は有用なレベルで濃度を保持するよう逐次ホウ酸を陽極液に補給するようにしてもよいことは理解されよう。
【００４３】
一の実施の形態では、負の電解液は、負電極での水素発生を抑制するのに好適な金属添加物を含む。負電極での水素放出を抑制する好適な重金属の例には、限定されるわけではないが、Ｐｂ、Ｂｉ、Ｍｎ、Ｗ、Ｃｄ、Ａｓ、Ｓｂ、Ｓｎ、それら２種以上の組み合わせ等が含まれる。特定の理論に拘束されない限りにおいて、金属添加物は、樹状突起の無い堆積物の形成を容易にし、かつ鉄と共に陽極上に共堆積され得る。放電では、金属類は鉄と共に剥離され電解溶液に戻る。重金属添加物は、約０．０００１Ｍから約０．１Ｍの量で存在してもよい。他の実施の形態では、重金属添加物は、約０．００１Ｍから約０．０５Ｍの量で存在してもよい。更なる他の実施の形態では、重金属添加物は、約０．０１Ｍから約０．０２５Ｍの量で存在してもよい。
【００４４】
水素放出抑制剤入りの陽極液のｐＨは約１から約６であってよい。溶液の稼働ｐＨ値は、特定の目的又は意図する使途のために所望の如く選定されてよい。一の実施の形態では、陽極液のｐＨ値は約２から約４である。他の実施の形態では、陽極液のｐＨ値は約１から約１．８である。
【００４５】
図２に示されるように、ＦｅＣｌ2溶液からの鉄のメッキ効率はより高いｐＨレベルで上昇する。しかしながら、ｐＨレベルが約２では、Ｆｅ3+は、不溶解であり、水酸化第二鉄（Ｆｅ（ＯＨ）3）として溶液から沈殿し始める。特別な用途でｐＨレベルが"２"を上回る陽極液を用いるならば、システムは好ましくはＦｅ3+の沈殿を回避するよう構成される。この構成は、セルに於けるイオン選別分離器、例えば、陰イオン薄膜を分離器１０６として用いることで達成できる。更に、"２"を上回るｐＨ値を陽極液に、また"２"を下回るｐＨ値を陰極液に付与するようなｐＨ勾配を維持する分離器を用いて、システムを構成することができる。また、発明のその他の態様に従い更に下記の如く記載されるように、電解液は、溶液のＦｅ3+イオンを結合維持するリガンド（配位子）を含んでよい。負の電解液のｐＨ値が"２"を上回るような鉄流動バッテリの稼働では、イオン選別薄膜を使用する必要はないであろう。鉄堆積物を付着させクーロン効率を低下させるであろう第二鉄イオンの交錯を防止するためには、イオン選別薄膜の使用を採用してもよい。
【００４６】
他の実施の形態では、鉄流動バッテリ及びそのシステムは、第一鉄・第二鉄結合を制御する添加物を含む陰極液を備える。上記のように、電解液のペーハー値が"２"を上回る場合、電解液の第二鉄イオンは沈殿し始めるであろう。Ｆｅ3+安定化リガンドを特定目的又は意図する使途のために所望の如く選定してもよい。一の実施の形態では、陰極液は第二鉄イオンの安定化に好適なリガンドを含み、これにより、比較的高い開路電位（Ｅ°）を維持しながら、第二鉄イオンが（水酸化第二鉄として）沈殿することを有意的に回避又は防止している。この添加物は、ここではＦｅ3+安定化リガンドと称する。加えて、Ｆｅ2+／3+反応の電気化学的な挙動を著しく妨げないリガンドを用いることが望ましい。鉄流動バッテリでは、ここで記載した変性陽極液又は変性陰極液を単独又は相互に組み合わせる形態で用いてよい。一の実施の形態では、鉄流動バッテリは、水素放出抑制剤を含む変性陽極液を含んで成る。他の実施の形態では、Ｆｅ3+結束リガンドを含む変性陰極液を備える。更なる他の実施の形態では、鉄流動バッテリは、水素放出抑制剤を含む陽極液と、Ｆｅ3+結束リガンドを含む陰極液を備える。
【００４７】
一の実施の形態では、Ｆｅ3+安定化リガンドは、ＯＨ-よりも大きく、かつＦｅ2+及びＦｅ3+に類似する平衡定数を有する材料から選定され、これにより充分に高い電位（Ｅ°）と交換電流密度（i0）とが与えられる。一の実施の形態では、Ｆｅ3+安定化リガンドは、シアン化合物、スクロース（ショ糖）、グリセロール、エチレングリコール、ジメチルスルホキシド（ＤＭＳＯ）、アセテート、オキサレート、シトラート（クエン酸）、アセチルアセトネート、フッ化物、タルトレート、リンゴ酸、琥珀酸、アミノ酸（限定されるわけではないが、グルタミン酸、グリシン等を含む）、それら２種以上の組み合わせ等から選定されてよい。一の実施の形態では、グリセロールがＦｅ3+安定化リガンドとして用いられる。
【００４８】
Ｆｅ3+安定化リガンドの濃度は、Ｆｅ3+イオンの沈殿を防止するに十分な濃度で電解液に存在させることができる。一の実施の形態では、Ｆｅ3+安定化リガンドの濃度は約０．０１Ｍから約１０Ｍである。他の実施の形態では、Ｆｅ3+安定化リガンドの濃度は約０．１Ｍから約５Ｍである。更なる他の実施の形態では、Ｆｅ3+安定化リガンドの濃度は約１Ｍから約５Ｍである。Ｆｅ3+安定化リガンドは陰極液での補助溶剤と考え得ることが理解できるであろう。
【００４９】
それぞれの実施の形態では、Ｆｅ3+安定化リガンドは陰極液の導性を減少させる効果を有してもよい。Ｆｅ3+安定化リガンドの伝導性が低い場合、必要であれば、電解溶液の電気伝導性を向上させるために好適な塩成分を添加するのが望ましいであろう。好適な塩成分は、下記に限定されるわけではないが、ＮａＣｌ、ＫＣｌ、ＮＨ4ＣＬ、ＬｉＣｌ等を含んでよい。
【００５０】
上述のように、鉄流動バッテリでは、水素放出抑制剤を含む陽極液と併せて、Ｆｅ3+安定化リガンドを有する陽極液を用い得る。しかしながら、Ｆｅ3+安定化リガンドを陰極液が有するときには、そのような陽極液添加剤の使用は不必要であることは理解されるであろう。これは、陰極でのＦｅ2+／3+反応と陽極でのＦｅ2+／Ｆｅ0反応の双方に対する電気化学的挙動が、その目的のために特別に加えられる添加剤を用いることなく、陽極での水素放出抑制を効果的に行うに充分なほど急速となるからである。
【００５１】
鉄流動バッテリで使用される電極（電極１０８及び１１０）は全ての好適な電極材料から選択することができる。一の実施の形態では、それぞれの電極はグラファイト電極である。電極は、特定目的又は意図する使途のために所望の如く特定形状に構成することができる。一の実施の形態では、電極面は実質的に平面とすることができる。一の実施の形態では、陰極面は輪郭面又は形状面とすることができ、これによりさらに広い面積が提供される。加えて、電極は多孔性発泡体とすることができる。
【００５２】
分離器（例えば、分離器１０６）は特定目的又は意図する使途のために所望の選定をすることができる。一の実施の形態では、薄膜は、いかなる活性イオン交換材料をも有しない多孔性薄膜である。他の実施の形態では、薄膜はイオン選択性多孔性薄膜である。一の実施の形態では、薄膜は陰イオン性の薄膜である。先に説明したように、陰イオン性薄膜は、システムがそれぞれ異なるｐＨレベルを有する陽極液と陰極液を使用する場合及び交差混合からの電解液の保護が必要な場合に、好適であり得る。
【００５３】
一の実施の形態では、鉄流動バッテリとそのシステムは、負電極での電力とエネルギーを分離するよう提供される。図１に示すシステムでは、蓄積されるエネルギーと供給される電力は達成される鉄メッキの厚さで制限される。電力の分離に係る実施の形態では、鉄メッキは、セルを介して循環され得る基板上に施される。
【００５４】
一の実施の形態では、陽極での電力／エネルギーを分離するためのシステムは、スラリー電極又は流動床式電極を負電極として用いることを含む。スラリーは、電解液に電極伝導性を分与するに充分な粒子を含む。好適な粒子物質は、炭素系（例えば、グラファイト）粒子、鉄粒子、鉄被覆粒子、又はそれら２種以上の組み合わせで構成される。鉄被覆粒子は、コアとして電気伝導性粒子を含むことができる。一の実施の形態では、鉄被覆粒子は、鉄被覆される、炭素系粒子、銅粒子、又はチタン粒子を含むことができる。鉄被覆粒子は、鉄メッキによって構成される粒子であることができる。時間が経つにつれて、鉄粒子と鉄メッキとは減損し得るもので、鉄被覆粒子を使用することで依然として電気伝導性を発揮するスラリーが電気伝導性の粒子を介して提供される。一の実施の形態では、スラリー電極は充分な容積の電解液中で懸濁した鉄粒子を含み、これによりスラリーがバッテリを介して汲み上げ可能となり、この際、粒子は電気伝導性の為の粒子接点に維持されている。粒子径は所望する径に選定される。一の実施の形態では、粒子は、約１ミクロンから１５００ミクロン、約５ミクロンから１０００ミクロン、約１０ミクロンから５００ミクロン、約２０ミクロンから２５０ミクロン、更に約５０ミクロンから１００ミクロンの粒子径を有することができる。一の実施の形態では、粒子は、約１００ミクロンの標準粒子径を有することができる。ここでは、明細書及び請求項のその他の個所と同様に、数値は新規又は非開示の範囲を構成するようその組合せが可能である。特定の理論に拘束されない限りにおいて、より大きな粒子を使用することで、粒子それ自体を粒子接点まで減少させ、スラリーの伝導性を上昇させることができる。スラリー電極を使用することで、鉄メッキ／溶解に対する過電位を最小化する広面積が得られ、かつ（平坦電極へのメッキと比較して）高いサイクル寿命が得られる。
【００５５】
貯蔵の目的には、電気化学的セル外のスラリーの脱水が望ましい。貯蔵される材料の総容量と必要とする電解液の総容量とがこの脱水により最小化され、貯蔵中での鉄の腐食が低下するであろう。脱水中に取り除かれた電解液は、バッテリ内に導入される伝導性粒子の再スラリー化を行うために使用できる。
【００５６】
他の実施の形態では、負電極は、鉄メッキが施されるであろうコイル状スチールにより提供されることができる。１０μｍの厚さにメッキされたコイル状スチール（幅約１．２ｍ、長さ約１，０００ｍ）は、９０，０００Ａｈｒを上回る蓄電容量を提供し得る。その他のコイル形状にかかわる手法についてその変形を用いることができる。例えば、コイル状スチールに替えて、金属化されたポリマー膜にメッキを施すことが可能である。ポリマー膜は、銅薄膜層又は金のような不活性金属の薄膜層などで被膜するように、すべての好適な金属で被膜可能である。この薄膜層の被膜により、大規模システムの重量、複雑性及びコストが減少されるはずである。
【００５７】
動力／エネルギー分離システムは、特により大規模な鉄流動バッテリシステムに好適であろう。より小規模なシステム又は一定の用途では、動力／エネルギー分離システムは必要としないであろう。これらの場合、薄膜に向かって減少する集電器からの均一な電流分布又は均一な反応分散に対して、適切に設計されているのであれば、グラファイトフェルトのような負電極基板は合理的であるかもしれない。
【００５８】
鉄流動バッテリは、電流密度が約７５から４００ｍＡ／ｃｍ2で稼働可能である。一の実施の形態では、このバッテリは、電流密度が約８０ｍＡ／ｃｍ2から稼働される。他の実施の形態では、バッテリは、電流密度が約１００ｍＡ／ｃｍ2で稼働される。電解液の温度は約２５°Ｃから８０°Ｃとなり得る。一の実施の形態では、バス（浴槽）の温度は約７０°Ｃである。概ね室温（例えば、約２５°Ｃ）で稼働していても、バスの温度は稼働中に上昇し得ることが理解されるであろう。
【００５９】
本発明の各態様に係る鉄流動バッテリは、分離システムにおいて、約１：１から約１０：１を上回るエネルギー対電力率を有することが可能である。一の実施の形態では、 エネルギー対電力率は約１：１から約５：１である。他の実施の形態では、エネルギー対電力率は約１：１から約３：１である。平坦基板を有するシステムのメッキ容量は、約１５０ｍＡｈ／ｃｍ2から４００ｍＡｈ／ｃｍ2であってもよい。一の実施の形態では、システムのメッキ容量は、約１５０ｍＡｈ／ｃｍ2から２００ｍＡｈ／ｃｍ2であってもよい。メッキ容量が大きくなれば、放電時間も上昇し、結果としてシステムのエネルギー対電力率が増加する。
【００６０】
バスのワット時効率は、約４０％から８５％とすることができる。一の実施の形態では、ワット時効率は、約４０％から５５％である。ここで適用したように、ワット時効率は、セルの充電と放電中の等電流での充電電圧で除算された放電電圧の謂いである。充電電圧とは、セル充電に対する挙動、電気抵抗及び物質移動の過電位の総量を差し引いた開回路電位の謂いである。放電電圧とは、セル放電に対する挙動、電気抵抗及び物質移動の過電位の総量を差し引いた開回路電位の謂いである。
【００６１】
本発明の各態様に係る鉄流動バッテリは、繰り返し充電と放電が可能であり、各種用途での電力の一時蓄電用のバッテリとして好適である。鉄流動バッテリは、下記の用途に限定されるわけではないが、エネルギー伝送グリッド、発電所等の一部としての使用を含む広範囲な用途に用いることができる。
【００６２】
此処で用いられるように、個々の数値は追加的及び／又は非開示の範囲を構成するようその組合せが可能である。
【００６３】
発明の各態様は下記の実施例に関連して更に理解されるであろう。各実施例は発明の可能な各実施の形態を例証するものであるが、発明又は添付の請求項の範囲を限定するものではない。
【実施例】
【００６４】
（実施例１−２）
メッキ処理は、Ａｇ／ＡｇＣｌの基準電極に対して−１．２Ｖ（約９０ｍＡ／ｃｍ2）で１Ｍ  ＦｅＣｌ2のバスで実施される。実施例１及び実施例２は、１Ｍの濃度のホウ酸を含む。実施例１は室温で実施され、実施例２は７０°Ｃで実施される。図２は、添加剤を有しないＦｅＣｌ2溶液及び１Ｍのホウ酸を有する溶液に対するｐＨ値の関数としてのメッキ効率を示す。図２に示すとおり、ｐＨ値と共にメッキ効率は上昇し、ホウ酸を含む各溶液はホウ酸を含まない溶液よりも高い効率を有する。加えて、メッキ効率は、上昇した温度で、電解液を含むホウ酸に対して増加する。
【００６５】
（実施例３−６）
メッキ処理は、１０Ｍの濃度のグリセロールを含む１Ｍ  ＦｅＣｌ2のバスで実施される。表１に、各種電解液ｐＨレベルでのグリセロールのメッキ効率を示す。
【表１】
0006013463.tif 000002
表１に示されるように、グリセロールによって減少したｐＨレベルであっても高い鉄メッキ効率が得られる。
【００６６】
図３は周期的なボルタンモグラムであって、このボルタンモグラムは室温でのグリセロールを有する溶液とグリセロールの無い溶液での白金電極（Ａｇ／ＡｇＣｌ基準電極を用いる）のＦｅ2+／3+酸化還元電位を示している。図３に示すように、グリセロールを含む溶液の酸化還元電位の挙動は、非グリセロールシステムと比較して、有意な変化を示しておらず、またＥ°電位も変位していない。加えて、陰極液でのグリセロールの使用によって、９０％以上のクーロン効率でのメッキ処理が見込まれ得る。
【００６７】
（実施例７−９）
周期的なボルタンメトリは、１０ｍＶ／ｓの掃引率で、グラスカーボン作用電極、白金メッシュ対向電極、及びＡｇ／ＡｇＣｌ基準電極を用いて、０．１ＭのＦｅＣｌ2と、０．１ＭのＦｅＣｌ3と、１ＭのＮａＣｌと、０．８Ｍのグリセロールとの組成を有する電解液中で実施される。電解液のｐＨ値は"２"であり、電解液の温度は６０°Ｃ（実施例７）、４０°Ｃ（実施例８）、又は２０°Ｃ（実施例９）である。図４は、異なる試験用の周期ボルタンモグラムを示しており、酸化還元反応の挙動と質量移行がより高い温度で改善可能であることを示している。
【００６８】
（実施例１０−２５）
周期的なボルタンメトリは、１０ｍＶ／ｓの掃引率で、０．１ＭのＦｅＣｌ2と、０．１ＭのＦｅＣｌ3と、１ＭのＮａＣｌと、０．３ＭのＦｅ3+安定化剤との組成を有する電解液中で、グラスカーボン作用電極、白金メッシュ対向電極、及びＡｇ／ＡｇＣｌ基準電極を用いて施される。各Ｆｅ3+安定化剤は、グリシン（アミノ酸）（実施例１０）、グリセロール（実施例１１）、キシリトール（実施例１２）、スクロース（実施例１３）、グルタル酸（実施例１４）、アセテート（実施例１５）、アスパラギン酸（実施例１６）、クエン酸（実施例１７）、ジメチルスルホキシド（実施例１８）、グルタル酸（実施例１９）、ラクタート（実施例２０）、リンゴ酸（実施例２１）、マロン酸（実施例２２）、オキサレート（実施例２３）、コハク酸（実施例２４）及びスクロース（実施例２５）である。図５−図１５は、Ｆｅ3+安定化リガンドを含まない電解液（比較例２）と比較して、実施例１０−１４の各電解液に対する各周期性ボルタンモグラムを示す。
【００６９】
（実施例２６−２９）
回転ディスク電極試験は、０．０１ＭのＦｅＣｌ2と、０．０１ＭのＦｅＣｌ3、０．０３ＭのＦｅ3+安定化剤と、１ＭのＮａＣｌとの組成を有する電解液中で、グラスカーボン回転ディスク電極を用いて実施される。図１６は、各種電解液に対する偏極カーブを示す。グリセロール、キシリトール、及びスクロースは、反応率及び限界電流に対して極めて類似する効果を示す。グリシンは、反応を緩慢にさせ、かつ、他の各リガンドより更に限界電流を減少させる。各Ｆｅ・リガンド複合物は全て、いかなるＦｅ3+安定化剤（比較例３）も有しない電解液よりも小さい拡散係数を有する。これは、錯体のサイズ（分子径）及び電解液の増加粘度と発現する過剰リガンドとの組み合わせに由来しているであろう。
【００７０】
（実施例３０）
ここでは、２つの半セルを有する対称形状のセルが提供される。各セルは、ナフラン１１７の薄膜で分割されている。両側ではＦｅ2+⇔Ｆｅ3+反応が発現し、両側の電解液は、０．５ＭのＦｅＣｌ2、０．５ＭのＦｅＣｌ3、及び１．０ＭのＮａＣｌであり、ｐＨ値は約"１"である。電解液は、一つの貯蔵器に貯蔵されており、セルの両側に供給されて再循環する。セルはスラリー電極システムを用い、電解液は約７−１１μｍの粒径を有するグラファイト粒子を含む。対称形状のセルの性能は、３ｍＶ／ｓｅｃと３０ｍＶ／ｓｅｃとのスキャン率でかつＡＣインピーダンスで、−０．５Ｖから０．５Ｖの間の周期性ボルタンメトリを用いて調べられるものであって、スラリー電極の効果を証明するよう意図される。２０、３０、４０及び５０ｍＬ／ｍｉｎの電解液流量もまた調査される。カーボン粒子の異なる配合量の測定は、どの配合量で電解液が電気的伝導性を帯びるか見ることで成されるものであり、この時点でセルの振る舞いは平板状集電器のものから広面積配分化電極を有するシステムに対するものに変化する。異なるカーボン配合量の変化についての典型的な結果が図１７に示されており、ここではカーボン配合量は０〜１０vol％であり、電解液流量は４０ｍＬ／ｍｉｎである。この図での電流密度は集電器の幾何学的な面積に基づいている。
【００７１】
平板状電極に対して、理論的な限界電流は、２０ｍＬ／ｍｉｎの流量及び５０ｍＬ／ｍｉｎの流量に対して、層流の典型的相対関係を用いて、それぞれ４１ｍＡ／ｃｍ2及び５６ｍＡ／ｃｍ2と見積もられる。図１７では、０％と２．５％のカーボン配合量に対する周期性ボルタンモグラムは、限界電流に近づくにつれ＋／−０．３Ｖ周辺で曲線関係を示しており、これら配合量での平板性振る舞いについて一貫性を保っている。
【００７２】
鉄流動バッテリの各態様は一定の各実施の形態について例証且つ説明されたが、当業者に於いては本明細書を閲読し且つ理解すれば直ちにその均等態様及び変更態様が想起され得ることは理解されるであろう。本発明はその様な全ての均等態様及び変更態様を含む。
【図１】
0006013463.tif 000003
【図２】
0006013463.tif 000004
【図３】
0006013463.tif 000005
【図４】
0006013463.tif 000006
【図５】
0006013463.tif 000007
【図６】
0006013463.tif 000008
【図７】
0006013463.tif 000009
【図８】
0006013463.tif 000010
【図９】
0006013463.tif 000011
【図１０】
0006013463.tif 000012
【図１１】
0006013463.tif 000013
【図１２】
0006013463.tif 000014
【図１３】
0006013463.tif 000015
【図１４】
0006013463.tif 000016
【図１５】
0006013463.tif 000017
【図１６】
0006013463.tif 000018
【図１７】
0006013463.tif 000019